(57)【要約】      （修正有）【課題】両性イオン型ポリマーであり、かつ、温度応答性ポリマーとしての性質を併せ持つアミノ酸残基含有ポリマーを提供する。【解決手段】一般式（I）で表され、構成単位(a)：構成単位(b)はモル比で６０：４０〜７５：２５であり、ｎは２０〜５００である温度応答性ポリマー。ここで，Ａ１は特定のアミノ酸残基，Ｂ１はアミド基，Ｎ置換アミド基，エステル基，カルボキシル基又はヒドロキシアルコキシカルボニル基のいずれかである官能基であり，Ａ２及びＢ２はそれぞれ独立して水素，メチル基，エチル基である。2015214592.tif 000031【選択図】なし【特許請求の範囲】
【請求項１】
以下の一般式（I）
2015214592.tif 000025
（式(I)中、Ａ1は、以下の一般式(II-1)又は(II-2)で表されるアミノ酸残基であり、Ｂ1は、以下の一般式(III-1)又は(III-2)(但し、式(III-1)中、Ｒは、-NH2、-NR1R2又は-OR3であり、R1〜R3は、それぞれ独立に-H、C1~10のアルキル基又はC2~10のアルケニル基であり、式(III-2)中、R4は、C1~10のアルキレン基又はC2~10の不飽和アルキレン基である)で表される官能基であり、Ａ2及びＢ2は、それぞれ独立して−Ｈ、−ＣＨ3又は−Ｃ2Ｈ5であり、構成単位(a)：構成単位(b)はモル比で６０：４０〜７５：２５であり、ｎは２０〜５００である）
2015214592.tif 000026
2015214592.tif 000027
2015214592.tif 000028
2015214592.tif 000029
で表される、温度応答性ポリマー。
【請求項２】
前記構成単位(a)：構成単位(b)のモル比が６５：３５〜７０：３０である、請求項１に記載の温度応答性ポリマー。
【請求項３】
前記Ａ1が前記一般式(II-1)で表されるアミノ酸残基であり、Ａ2が−Ｈである、請求項１又は２に記載の温度応答性ポリマー。
【請求項４】
前記Ｂ1が前記一般式(III-1)（式(III-1)中、Rが
2015214592.tif 000030
である）で表される官能基であり、Ｂ2が−Ｈである、請求項１〜３のいずれか１項に記載の温度応答性ポリマー。
【請求項５】
水と、請求項１〜４のいずれか１項に記載の温度応答性ポリマーとを含み、ｐＨが３〜９である、温度応答性ポリマー組成物。
【請求項６】
請求項１〜４のいずれか１項に記載の温度応答性ポリマーの製造方法であって、
（１）リジン又はアルギニンをアシル化して一般式(IV)：CH2=C(-R5)-R6(式(IV)中、R5は−Ｈ、−ＣＨ3又は−Ｃ2Ｈ5であり、R6は前記一般式(II-1)又は前記一般式(II-2)で表される基)で表されるアクリルアミド誘導体Ａを調製する工程、及び
（２）前記アクリルアミド誘導体Ａと、一般式(V)：CH2=CH(-R7)-R8)(式(V)中、R7は−Ｈ、−ＣＨ3又は−Ｃ2Ｈ5であり、R8は前記一般式(III-1)又は前記一般式(III-2)で表される基)で表される化合物Ｂを重合し、前記温度応答性ポリマーを合成する工程、
を含むことを特徴とする方法。
【発明の詳細な説明】
【技術分野】
【０００１】
本発明は、温度応答性ポリマーに関する。本発明は、特に、特定のアミノ酸残基を有する両性イオン型モノマーと特定のアクリル系モノマーとのコポリマーを含む、温度応答性ポリマーに関する。
【背景技術】
【０００２】
温度応答性ポリマーは、温度変化により、溶媒中において非溶解状態(コロイド状態)と溶解状態とに可逆的に変化できるポリマーである。温度応答性ポリマーとしては、ある温度以下になると可溶化する下限限界溶液温度(Lower Critical Solution Temperature, LCST)型の温度応答性ポリマーと、ある温度以上になると可溶化する上限限界溶液温度(Upper Critical Solution Temperature, UCST)型の温度応答性ポリマーとがある。特にUCST型の温度応答性ポリマーは、常温(25℃)で固体で、体内に入ると溶解するので、薬物の徐放性担体として使用することができ、ドラッグデリバリーシステム(DDS)の分野への応用が検討されている。
一方、ポリ(2-メタアクリロイルオキシエチル  ホスホリルクロライン (MAC))に代表される両性イオン型ポリマーは、蛋白質の凝集を抑制する作用並びに血球等の接着を抑制する、等の作用があり、人工血管や人工心臓等の血液と接触する部位の人工臓器材料として利用されてきた。
ここで、上記温度応答性ポリマーの特性と両性イオン型ポリマーの特性とを併せ持つポリマーの検討は行われているが(非特許文献３及び４参照)、アミノ酸残基を有するポリマーが、温度応答性且つ両性イオン性を示すポリマーの検討は行われていない。
【先行技術文献】
【特許文献】
【０００３】
【特許文献１】特開２００９−１７１８５３号公報
【特許文献２】特開２００３−４９０８８号公報
【非特許文献】
【０００４】
【非特許文献１】Yu-Ju ShihおよびYung Chang, Langmuir 2010, 26(22), 17286-17294頁
【非特許文献２】Hiroyuki Sasaseら, Makromol. Chem., Rapid Commun. 13, 577-581頁 (1992年)
【非特許文献３】L. Chenら、Polymer vol.41、141〜147頁、 (2000年)
【非特許文献４】D. N. Schulzら、Polymer vol.27、1734〜1742頁、(1986年)
【発明の概要】
【発明が解決しようとする課題】
【０００５】
本発明は、従来技術では採用されたことのない、両性イオン型ポリマーと温度応答性ポリマーとの性質を併せ持つアミノ酸残基含有ポリマーを提供することを目的とする。
本発明は、また、当該温度応答性ポリマーの特性と両性イオン型ポリマーの特性とを併せ持つアミノ酸残基含有ポリマーを用いることにより、適切な生体適合性を発現しつつ、温度変化に応答した新規DDS担体を提供することを目的とする。
本発明は、更に、アルギニンのようなアミノ酸が本来有する蛋白質の凝集抑制作用や、水に対して難溶性である薬物を可溶化する作用を、該アミノ酸残基を有するポリマーを用いることにより、より効果的に発現させることを目的とする。
【課題を解決するための手段】
【０００６】
本発明者らは、上記課題を解決すべく鋭意研究した結果、両性イオン型のアミノ酸残基を有するモノマー由来の構成単位と、アクリル系モノマー由来の構成単位とを含む特定のコポリマーが、良好な温度応答性と生体適合性とを両立できることを見出し、本発明を完成するに至った。
すなわち、本発明は以下の内容を含み得るものである。
【０００７】
［１］以下の一般式（I）
2015214592.tif 000002
（式(I)中、Ａ1は、以下の一般式(II-1)又は(II-2)で表されるアミノ酸残基であり、Ｂ1は、以下の一般式(III-1)又は(III-2)(但し、式(III-1)中、Ｒは、-NH2、-NR1R2又は-OR3であり、R1〜R3は、それぞれ独立に-H、C1~10のアルキル基又はC2~10のアルケニル基であり、式(III-2)中、R4は、C1~10のアルキレン基又はC2~10の不飽和アルキレン基である)で表される官能基であり、Ａ2及びＢ2は、それぞれ独立して−Ｈ、−ＣＨ3又は−Ｃ2Ｈ5であり、構成単位(a)：構成単位(b)はモル比で６０：４０〜７５：２５であり、ｎは２０〜５００である）
2015214592.tif 000003
2015214592.tif 000004
2015214592.tif 000005
2015214592.tif 000006
で表される、温度応答性ポリマー。
［２］前記構成単位(a)：構成単位(b)のモル比が６５：３５〜７０：３０である、［１］に記載の温度応答性ポリマー。
［３］前記Ａ1が前記一般式(II-1)で表されるアミノ酸残基であり、Ａ2が−Ｈである、［１］又は［２］に記載の温度応答性ポリマー。
［４］前記Ｂ１が前記一般式(III-1)（式(III-1)中、Rが
2015214592.tif 000007
である）で表される官能基であり、Ｂ2が−Ｈである、［１］〜［３］のいずれか１項に記載の温度応答性ポリマー。
［５］水と、［１］〜［４］のいずれか１項に記載の温度応答性ポリマーとを含み、ｐＨが３〜９である、温度応答性ポリマー組成物。
［６］［１］〜［４］のいずれか１項に記載の温度応答性ポリマーの製造方法であって、
（１）リジン又はアルギニンをアシル化して一般式(IV)：CH2=C(-R5)-R6(式(IV)中、R5は−Ｈ、−ＣＨ3又は−Ｃ2Ｈ5であり、R6は前記一般式(II-1)又は前記一般式(II-2)で表される基)で表されるアクリルアミド誘導体Ａを調製する工程、及び
（２）前記アクリルアミド誘導体Ａと、一般式(V)：CH2=CH(-R7)-R8)(式(V)中、R7は−Ｈ、−ＣＨ3又は−Ｃ2Ｈ5であり、R8は前記一般式(III-1)又は前記一般式(III-2)で表される基)で表される化合物Ｂを重合し、前記温度応答性ポリマーを合成する工程、
を含むことを特徴とする方法。
【発明の効果】
【０００８】
本発明のコポリマーは、良好な上限限界溶液温度型の温度応答性を有する。
特に、本発明は、アルギニン残基のような両性イオン型のアミノ酸残基を有するモノマー由来の構成単位を含むコポリマーであるので、蛋白質の凝集抑制作用、水に対して難溶性である薬物を可溶化する作用、及び生体適合性を有することが理解できる。
また、上記生体適合性を有することから、本発明のコポリマーは、海水を淡水化するために使用される水処理膜の表面修飾剤としても応用できる。
さらに、本発明のコポリマーは、生体適合性を有すると共に温度変化に応答し得る新規DDS担体としても使用できる。
【図面の簡単な説明】
【０００９】
【図１】合成例１の1Ｈ−ＮＭＲスペクトル（溶媒：D2O）
【図２】合成例２の1Ｈ−ＮＭＲスペクトル（溶媒：D2O）
【図３】合成例３の1Ｈ−ＮＭＲスペクトル(溶媒：メタノール-d6 + トリフルオロ酢酸(TFA)-d6)
【図４】表１０中のポリマー濃度1.0質量％および2.0質量%の例の透過率
【発明を実施するための形態】
【００１０】
［１］温度応答性ポリマー
本発明の態様の一つは、以下の一般式（I）で表される温度応答性ポリマーである。
2015214592.tif 000008
以下、一般式（I）の各官能基、各構成単位等について詳細に説明する。
【００１１】
上記一般式(I)中、Ａ1は、以下の一般式(II-1)又は(II-2)で表されるアミノ酸残基である。
2015214592.tif 000009
2015214592.tif 000010
式（II-1）は、アルギニン由来のアミノ酸残基であり、式(II-2)は、リジン由来のアミノ酸残基である。各式の官能基は、カルボン酸残基：-COO-及びアミノ基：-NH3+の双方を有するので、両性イオン型ポリマーとなり得る。Ａ1として特に好ましくは、式(II-1)の官能基である。
Ａ2は、それぞれ独立して−Ｈ、−ＣＨ3又は−Ｃ2Ｈ5であり、好ましくは、−Ｈである。
【００１２】
上記一般式(I)中、Ｂ1は、以下の一般式(III-1)又は(III-2)で表される官能基である。
2015214592.tif 000011
2015214592.tif 000012
ここで、上記式(III-1)中、Ｒは、-NH2、-NR1R2又は-OR3である。R1〜R3は、それぞれ独立に-H、C1~10のアルキル基又はC2~10のアルケニル基であり、好ましくは、-H、-CH3、-C2H5、-C3H7である。Rとして特に好ましくは、-NH2(式(III-1)はアクリルアミド残基)、
2015214592.tif 000013
(式(III-1)はN,N-ジメチルアクリルアミド残基)又は-OH(式(III-1)はアクリル酸残基)で酸残基)である。
上記式(III-2)中、R4は、C1~10のアルキレン基又はC2~10の不飽和アルキレン基、好ましくは、C1~5のアルキレン基である。R4として特に好ましくは、-C2H5-（式(III-2)はメタクリル酸2-ヒドロキシエチル(HEMA)の残基）である。
Ｂ2は、それぞれ独立して−Ｈ、−ＣＨ3又は−Ｃ2Ｈ5であり、Ｂが式(III-1)であるときは−Ｈが好ましく、Ｂが式(III-2)であるときは−ＣＨ3が好ましい。
【００１３】
上記一般式(I)は、-CH2-C(-A1)(-A2)-で示される構成単位(a)と、-CH2-C(-B1)(-B2)-で示される構成単位(b)とを含む。本発明のコポリマーに含まれるこれら構成単位(a)：構成単位(b)のモル比は、例えば６０：４０〜７５：２５、好ましくは、６５：３５〜７０：３０、より好ましくは、６６：３４〜６８：３２である。
上記一般式(I)のｎは、例えば、２０〜５００、好ましくは２０〜３００、より好ましくは２５〜２５０である。
上記一般式（I）で表すことができるコポリマーは、構成単位(a)及び(b)から構成されるランダム共重合体、ブロック共重合体、グラフト共重合体のいずれの構造であってもよい。該コポリマーの分子量は、例えば、５０００〜５００００、好ましくは７０００〜２００００、より好ましくは１００００±１０００〜２０００程度である。
【００１４】
上記一般式（I）で表すことができるコポリマーは、温度応答性ポリマー、より具体的には、ある温度以上になると可溶化する上限限界溶液温度(Upper Critical Solution Temperature, UCST)型の温度応答性ポリマーである。ここで、上限限界溶液温度は、公知の方法を用いて測定することができるが、通常、測定するべきポリマーを、水や有機溶媒等の溶媒に混合し、所定の温度における溶解性を観察することにより決定される。有機溶媒としては、例えば、メタノール、エタノール、ジメチルスルホキシド(DMSO)、N,N-ジメチルホルムアミド(DMF)、ホルムアルデヒド、エチレングリコール等が挙げられる。この際の溶媒とポリマーとの混合溶液のｐＨは、例えば、１〜１１、好ましくは２〜１０、より好ましくは３〜９である。上限限界溶液温度は、コポリマーを構成する構成単位の種類、分子量、重合形式（ランダム共重合体かブロック共重合体か等）にもよるが、通常３０〜１００℃、好ましくは３５〜８０℃、より好ましくは４０〜７０℃の範囲にあることが適当である。
【００１５】
［２］温度応答性ポリマーの製造方法
本発明の一つの態様である上記温度応答性ポリマーは、（１）リジン又はアルギニンをアシル化して一般式(IV)：CH2=C(-R5)-R6(式(IV)中、R5は−Ｈ、−ＣＨ3又は−Ｃ2Ｈ5であり、R6は前記一般式(II-1)又は前記一般式(II-2)で表される基)で表されるアクリルアミド誘導体Ａを調製する工程、及び（２）前記アクリルアミド誘導体Ａと、一般式(V)：CH2=CH(-R7)-R8)(式(V)中、R7は−Ｈ、−ＣＨ3又は−Ｃ2Ｈ5であり、R8は前記一般式(III-1)又は前記一般式(III-2)で表される基)で表される化合物Ｂを重合し、前記温度応答性ポリマーを合成する工程、を含む方法により製造され得る。以下、温度応答性ポリマーの製造方法について具体的に説明する。
【００１６】
まず、（１）の工程において、一般式（Ｉ）の構成単位（ａ）の由来となる成分を調製する。具体的には、リジン又はアルギニンをアシル化して一般式(IV)：
CH2=C(-R5)-R6
(式(IV)中、R5は−Ｈ、−ＣＨ3又は−Ｃ2Ｈ5であり、R6は前記一般式(II-1)又は前記一般式(II-2)で表される基)
で表されるアクリルアミド誘導体Ａを調製する。アクリルアミド誘導体Ａとしては、例えば、アクリロイル  Ｌ−アルギニン、メタクリロイル  Ｌ−アルギニン、アクリロイル  Ｌ−リジン、及び、メタクリロイル  Ｌ−リジンを挙げることができる。なお、上記Ｌ−体の他、Ｄ−体、ＤＬ−体であってもよい。
次いで、（２）の工程において、当該アクリルアミド誘導体Ａと、一般式（Ｉ）の構成単位（ｂ）の由来となる成分とを重合する。具体的には、まず、一般式(V)：CH2=CH(-R7)-R8)(式(V)中、R7は−Ｈ、−ＣＨ3又は−Ｃ2Ｈ5であり、R8は前記一般式(III-1)又は前記一般式(III-2)で表される基)で表される化合物Ｂを準備する。化合物Ｂとしては、例えば、アクリルアミド、N,N-ジメチルアクリルアミド(DMAAm)、アクリル酸、メタクリル酸2-ヒドロキシエチル(HEMA)等が挙げられる。さらに（１）の工程で得られたアクリルアミド誘導体Ａと当該化合物Ｂとを重合することによって、前記温度応答性ポリマーを得る。ここで、重合は、通常公知のフリーラジカル重合、可逆的付加−開裂型連鎖(RAFT)重合、原子移動ラジカル(ATRP)重合を使用することができる。重合の際、開始剤として、例えば、アゾビスイソブチロニトリル(ＡＩＢＮ)などのアゾ系開始剤、過酸化ベンゾイル(ＢＰＯ)、過硫酸アンモニウム(ＡＰＳ)を加えてもよい。
【００１７】
［３］温度応答性ポリマー組成物
本発明の別の態様は、上記温度応答性ポリマーを含む温度応答性ポリマー組成物である。当該温度応答性ポリマー組成物は、ｐＨが、例えば、１〜１１、好ましくは２〜１０、より好ましくは３〜９の水溶液の形態であり得る。温度応答性ポリマー組成物は、好ましくは、温度応答性ハイドロゲルであり得る。温度応答性ハイドロゲルは、温度応答性ポリマーをポリマー架橋体の形態としたものであり、上限限界溶液温度未満では収縮し、上限限界溶液温度以上になると膨潤する性質を有する。このような特性を有する温度応答性ハイドロゲルは、薬物の徐放性担体として利用することができる。
温度応答性ポリマーを架橋して温度応答性ハイドロゲルを製造する方法は、公知のポリマーの架橋方法を利用することができる。例えば、特開平８−１３４１４６号明細書に開示されているように、溶媒中で、ラジカル開始剤と架橋剤との存在下反応させることによって温度応答性ポリマーを架橋し、温度応答性ハイドロゲルを得ることができる。溶媒としてはジメチルスルホキシド（ＤＭＳＯ）、ジメチルホルムアミド（ＤＭＦ）等であり、またラジカル開始剤としては、アゾビスイソブチロニトリル（ＡＩＢＮ）、架橋剤としてはＮ−メチレンビスアクリルアミド等を挙げることができる。
【実施例】
【００１８】
以下、本発明を実施例により具体的に説明するが、本発明はこれらの実施例に限定されるものではない。
・アクリロイル  Ｌ−アルギニン（ＡＬＡｒｇ）の合成
アクリルアミド誘導体Ａとしてアクリロイル  Ｌ−アルギニン（ＡＬＡｒｇ）を以下のように調製した。
まず、300mLナスフラスコにL-アルギニン8.7113g(5.00×10-2 mol) 、水酸化カリウムKOH 2.9737g(5.30×10-2mol)、水(H2O) 65 mL、アセトン65 mLを入れ撹拌した。得られた溶液に、N2フローした滴下ロート内のアクリロイルクロライド 4.554g(5.00×10-2mol)を6秒に1滴のペースで滴下した。滴下後の溶液を、氷冷下で1時間、さらに室温下で3時間撹拌した後、得られた反応溶液のpHを測定したところ、pH９であった。ここで薄層クロマトグラフ（TLC（展開溶媒 EtOH:H2O=4:1)）により、反応の進行の確認を行った。同時にUVランプでモノマー及びアルギニンの確認を、ニンヒドリン溶液でアルギニンの確認を行った。
上記反応溶液を分液ロートに移し、酢酸エチルを130 mL加え、アクリル酸の抽出操作を行い、30分間静置した。この分液ロートによる操作は3回繰り返した。水層に15.0 mLの3.0mol/L KOH溶液を加え、pH7に調節した水溶液と、上記分液ロートによる操作を3回目繰り返した後の有機層のTLC測定を行い、有機層に生成物が抽出されていない事を確認した。
その後、エバポレーターを用いて、水層（モノマー水溶液）中のアセトンを留去し、3.0mol/L HCl溶液を16.0 mL加え、pH 3に調節した。分液ロートにこのモノマー水溶液を移し、1-ブタノール50 mLを加え、抽出操作を行い、15分間静置した。得られた水層のpH測定、水層と有機層のTLC測定を行った。有機層のTLC結果より生成物のスポットが確認されなくなるまで、抽出操作を繰り返した。
TLC測定よりモノマーのみのスポットが確認された当該有機層（1-ブタノール溶液）を500 mL三角フラスコに入れ、さらにKOHを溶解した1-ブタノールを30.0mL加え、pH7に調節した。乾燥剤として硫酸マグネシウムを加え、撹拌し、一晩冷蔵庫内で静置した。静置後、自然ろ過を行い、次いでエバポレーターを用いて、1-ブタノールを留去し、濃縮したモノマー溶液を得た。該濃縮したモノマー溶液をエーテル300 mLに対して滴下し、1時間撹拌し、白色固体を得た。得られた白色固体を吸引ろ過し、デシケーターを用いて6時間減圧乾燥し、アクリルアミド誘導体Ａとしてのアクリロイル  Ｌ−アルギニン（ＡＬＡｒｇ）を得た。
【００１９】
・ポリ（ALArg-co-DMAAm）の合成
アクリロイル  Ｌ−アルギニン(ALArg)とN,N-ジメチルアクリルアミド(DMAAm)とのコポリマーであるポリ（ALArg-co-DMAAm）を以下のように合成した。
合成例１〜５のコポリマーを得るため、表１に示すとおり各成分を重合管に入れた。この際、全量に対する全モノマーの濃度は、すべて0.5 mol / Lである。
【００２０】
表１
2015214592.tif 000014
ALA-K(g)：アクリロイル  Ｌ−アルギニンのカリウム塩の添加量（ｇ）
DMAAm(g)：N,N-ジメチルアクリルアミドの添加量（ｇ）
ALA-K:DMAAm（仕込み比）：添加したALA-KとDMAAmのモル比
M/I：全モノマー(モル量)／開始剤(モル量)
APS：過硫酸アンモニウム(開始剤として)
H2O(ml)：添加した水の量(ml)
【００２１】
重合管中の各成分に対し、窒素バブリングを30分間行った。その後、70℃で24時間重合を行った。重合前後の様子は、表２に示すとおりである。
【００２２】
表２
2015214592.tif 000015
【００２３】
重合終了後、メタノール100 mLを更に加えて1時間撹拌し、再沈殿を行った。得られた沈殿を３回デカンテーションし、白色固体のポリマーを精製した。生成したポリマーを3時間 減圧乾燥し、得られた固体にイオン交換水10mL及び3mol/L HCl水溶液300μLを加え、撹拌した。固体が完全に溶解した後、メタノール100mL及び3mol/L KOH水溶液300μLを加え、さらに再沈殿を行った。得られた沈殿を３回デカンテーションし、ポリマーを精製した。(2, 3回目の溶媒はメタノール)。得られたポリマーを6時間減圧乾燥し、目的のポリ（ALArg-co-DMAAm）を得た（式(VI)参照、但しｎ＝２５〜２５０）。得られたポリ（ALArg-co-DMAAm）の各構成単位のモル比、収率等を表３に示す。また、得られた合成例１〜３の1Ｈ−ＮＭＲスペクトルを図1〜3に示す。なお、各合成例の1Ｈ−ＮＭＲスペクトルの帰属及び使用した溶媒は以下のとおりである。
合成例１（溶媒：D2O）：1.3 (s, -CH2-CH-/-CH2-CH-, 1H), 1.5〜1.6 (d, -CH2-CH-/-CH2-CH-, -CH-CH2-CH2-, 8H), 2.6 (s, -CH2-CH-/-CH2-CH-, 1H), 2.8〜2.9 (s, -N-(CH3)2, 6H), 3.1 (s, -CH2-CH2-NH-, 2H), 4.0 (d, -CO-NH-CH-, 1H) 
合成例２（溶媒：D2O）：1.1〜1.2 (s, -CH2-CH-/-CH2-CH-, 1H), 1.4〜1.7 (d, -CH2-CH-/-CH2-CH-, -CH-CH2-CH2-, 8H), 2.5 (s, -CH2-CH-/-CH2-CH-, 1H), 2.8 (s, -N-(CH3)2, 6H), 3.1 (s, -CH2-CH2-NH-, 2H), 4.1〜4.3 (d, -CO-NH-CH-, 1H), 7.0〜7.5 (d, -C-NH2, =NH, 3H), 7.7 (s, -CH2-NH-C-, 1H) 
合成例３(溶媒：メタノール-d6 + TFA-d6) ：1.2〜1.4 (s, -CH2-CH-/-CH2-CH-, 1H), 1.4〜1.7 (d, -CH2-CH-/-CH2-CH-, -CH-CH2-CH2-, 8H), 2.5 (s, -CH2-CH-/-CH2-CH-, 1H), 2.8 (s, -N-(CH3)2, 6H), 3.1 (s, -CH2-CH2-NH-, 2H), 4.0〜4.4 (d, -CO-NH-CH-, 1H), 7.0〜7.6 (d, -C-NH2, =NH, 3H), 7.7 (s, -CH2-NH-C-, 1H) 
【００２４】
2015214592.tif 000016
ポリ（ALArg-co-DMAAm）
【００２５】
表３
2015214592.tif 000017
なお、ALA-K:DMAAm（コポリマー内のモル比）の値より、合成例3のみが本発明の実施例であり、合成例１，２，４，５は比較例である。
【００２６】
［溶解試験１］
合成例１〜３のポリ（ALArg-co-DMAAm）の異なる温度における溶解性を測定した。具体的には、所定量の合成例１〜３のポリ（ALArg-co-DMAAm）をｐＨの異なる水１ｍｌに加えた。水のｐＨは、あらかじめ塩酸と水酸化カリウムにより、所定のｐＨに調整した。合成例１〜３のコポリマーの各水溶液を20℃若しくは70℃とし、コポリマーの溶解性を肉眼で観測した。結果を表４〜６に示す。表６に示すとおり、合成例３は、良好な上限限界溶液温度型の温度応答性を示している。
［溶解試験２］
溶媒として水の代わりに各種溶媒を使用した以外は、溶解試験１と同様に溶解試験２を行い、コポリマーの溶解性を肉眼で観測した。結果を表７〜９に示す。
［溶解試験３］
合成例３のポリ（ALArg-co-DMAAm）の量を４．０ｍｇ〜８０．３ｍｇとした以外は、合成例３に関する溶解試験１と同様に溶解試験３を行い、コポリマーの溶解性を肉眼で観測した。結果を表１０に示す。また、表１０中のポリマー濃度1.0質量％および2.0質量%の例について、透過率を測定した結果を図４に示す。なお、透過率の測定は、石英セル（光路長１ｍｍ）にポリマー水溶液を４ｃｍ3入れ、５００ｎｍの可視光の透過率を、温度を変化させながら行った。昇温速度は、０．５℃／分とした。
【００２７】
表４（合成例１）
2015214592.tif 000018
【００２８】
表５（合成例２）
2015214592.tif 000019
【００２９】
表６（合成例３）
2015214592.tif 000020
【００３０】
表７（合成例１）
2015214592.tif 000021
【００３１】
表８（合成例２）
2015214592.tif 000022
【００３２】
表９（合成例３）
2015214592.tif 000023
【００３３】
表１０（合成例３）
2015214592.tif 000024
【図１】
2015214592.tif 000032
【図２】
2015214592.tif 000033
【図３】
2015214592.tif 000034
【図４】
2015214592.tif 000035